(57)【要約】【課題】ヨウ素を繊維等の素材に担持させて生体に対して非侵襲で長期間に渡り微生物類を殺菌するヨウ素担持素材を提供する。【解決手段】吸着性のある素材にヨウ素を添着することでヨウ素担持素材を製造する方法であって、前記ヨウ素の添着時にヨウ素イオン又はヨウ素酸イオンが生成されないように中性又は酸性に調整した上で、前記ヨウ素が空中に放出又は水中に溶出しないように、かつ微生物類を前記ヨウ素で不活化すべく前記素材へ吸着可能に、元素状ヨウ素の状態で前記素材に添着する、ことを特徴とする。【選択図】図１
2020125560.tif 000002
【特許請求の範囲】
【請求項１】
吸着性のある素材にヨウ素を添着することでヨウ素担持素材を製造する方法であって、
前記ヨウ素の添着時にヨウ素イオン又はヨウ素酸イオンが生成されないように中性又は酸性に調整した上で、前記ヨウ素が空中に放出又は水中に溶出しないように、かつ微生物類を前記ヨウ素で不活化すべく前記素材へ吸着可能に、元素状ヨウ素の状態で前記素材に添着する、
ことを特徴とするヨウ素担持素材の製造方法。
【請求項２】
ヨウ素イオン又はヨウ素酸イオンの状態にならないように、前記ヨウ素を昇華させて前記素材に吸着させることにより、元素状ヨウ素の状態で前記素材に気相で添着する、
ことを特徴とする請求項１に記載のヨウ素担持素材の製造方法。
【請求項３】
前記素材は、高分子構造の主鎖に窒素原子を含むポリアミド、ウレタン結合を有するもの、又はウールである、
ことを特徴とする請求項１又は２に記載のヨウ素担持素材の製造方法。
【請求項４】
前記素材は、ビニロン又はポリプロピレンである、
ことを特徴とする請求項１又は２に記載のヨウ素担持素材の製造方法。
【請求項５】
前記素材は、繊維を混紡又は静電植毛したものである、
ことを特徴とする請求項１乃至４の何れか一に記載のヨウ素担持素材の製造方法。
【請求項６】
請求項１乃至５の何れか一に記載の方法によって製造された、
ことを特徴とするヨウ素担持素材。
【発明の詳細な説明】
【技術分野】
【０００１】
本発明は、繊維等の素材にヨウ素を担持させることで抗菌性・抗ウイルス性を持たせたヨウ素担持素材に関する。
【背景技術】
【０００２】
ヨウ素（Ｉ２）は、ハロゲン元素の一つであり、強い殺菌力を有する。ヨウ素は、アルコールには比較的良く溶け、エタノールに溶かしたヨードチンキも強い殺菌力を有する消毒薬である。ただし、ヨードチンキは、生体への刺激が強いため、ポリビニルピロリドンとヨウ素を混合して生体への影響を弱くしたポビドンヨードがうがい薬などに使用されている。
【０００３】
ヨウ素は、ヨウ化カリウム（ＫＩ）又はヨウ化ナトリウム（ＮａＩ）の水溶液に溶解させると、三ヨウ化物イオン（Ｉ３−）等の状態になるので、そこに活性炭を含浸することで、活性炭の細孔に担持させることが可能である。特許文献１及び２に記載しているように、活性炭の細孔に吸着した芽胞菌以外の微生物類を生体には非侵襲で殺菌するヨード活性炭の発明を出願している。
【０００４】
ヨウ素系消毒薬は、塩素系消毒薬と同等の効力を有する中水準消毒薬であり、ウイルス、真菌、及び一部の芽胞菌を除く細菌（以下、微生物類とする）に対して消毒効果がある。しかし、ヨウ素系消毒薬は、微生物類を殺菌する際に生体まで傷付けるおそれがある。そのため、ヨウ素系消毒薬を使用する場合、生体に対して非侵襲であることが望まれる。
【０００５】
例えば、鳥インフルエンザウイルス等の家畜伝染病の消毒には、消石灰（水酸化カルシウム）が使用されている。消石灰は、運動場のライン引きや畑に撒かれているが、目に入ると失明する危険性もある。また、消石灰は、二酸化炭素と反応して炭酸カルシウムになるとアルカリ分が中和されて消毒効果が無くなるので、環境中では長期間に渡り効果を持続させることができない。
【先行技術文献】
【特許文献】
【０００６】
【特許文献１】特願２０１７−１０２７６２号
【特許文献２】特願２０１８−０３２３０２号
【発明の概要】
【発明が解決しようとする課題】
【０００７】
特許文献１及び２に記載の発明は、生体に対して非侵襲で長期間に渡り効果を持続させることができるが、活性炭が粒状又は粉末状であると飛散しやすいため、衣服やマスクなど人体に直接触れるような場合に使用することが困難である。
【０００８】
そこで、本発明は、ヨウ素を繊維等の素材に担持させて生体に対して非侵襲で長期間に渡り微生物類を殺菌するヨウ素担持素材を提供することを目的とする。
【課題を解決するための手段】
【０００９】
上記の課題を解決するために、本発明は、吸着性のある素材にヨウ素を添着することでヨウ素担持素材を製造する方法であって、前記ヨウ素の添着時にヨウ素イオン又はヨウ素酸イオンが生成されないように中性又は酸性に調整した上で、前記ヨウ素が空中に放出又は水中に溶出しないように、かつ微生物類を前記ヨウ素で不活化すべく前記素材へ吸着可能に、元素状ヨウ素の状態で前記素材に添着する、ことを特徴とする。
【００１０】
また、前記ヨウ素担持素材の製造方法は、ヨウ素イオン又はヨウ素酸イオンの状態にならないように、前記ヨウ素を昇華させて前記素材に吸着させることにより、元素状ヨウ素の状態で前記素材に気相で添着する、ことを特徴とする。
【００１１】
また、前記ヨウ素担持素材の製造方法において、前記素材は、高分子構造の主鎖に窒素原子を含むポリアミド、ウレタン結合を有するもの、又はウールである、ことを特徴とする。
【００１２】
また、前記ヨウ素担持素材の製造方法において、前記素材は、ビニロン又はポリプロピレンである、ことを特徴とする。
【００１３】
また、前記ヨウ素担持素材の製造方法において、前記素材は、繊維を混紡又は静電植毛したものである、ことを特徴とする。
【００１４】
さらに、本発明であるヨウ素担持素材は、前記方法によって製造された、ことを特徴とする。
【発明の効果】
【００１５】
本発明によれば、ヨウ素が繊維等の素材の中に強く保持されており、空気中に放出又は水中に溶出することなく、周囲の微生物類を吸着するので、生体に対して非侵襲で長期間に渡り微生物類を殺菌・不活化することができる。
【図面の簡単な説明】
【００１６】
【図１】本発明であるヨウ素担持素材の構造を示す図である。
【図２】本発明であるヨウ素担持素材の抗菌試験の結果を示す図である。
【図３】本発明であるヨウ素担持素材の抗菌力の保持試験の結果を示す図である。
【図４】本発明であるヨウ素担持素材の処理時間による保持試験の結果を示す図である。
【図５】本発明であるヨウ素担持素材の抗ウイルス試験の条件を示す図である。
【図６】本発明であるヨウ素担持素材の抗ウイルス試験の結果を示す図である。
【図７】本発明であるヨウ素担持素材を静電植毛したときの抗菌試験の結果を示す図である。
【図８】本発明であるヨウ素担持素材の抗菌活性値を示す図である。
【図９】本発明であるヨウ素担持素材の処理の程度とその効果を示す図である。
【図１０】本発明であるヨウ素担持素材を抗菌処理したゴム手袋を示す図である。
【発明を実施するための形態】
【００１７】
以下に、本発明の実施形態について図面を参照して詳細に説明する。なお、同一機能を有するものは同一符号を付け、その繰り返しの説明は省略する場合がある。
【実施例１】
【００１８】
まず、本発明であるヨウ素担持素材について説明する。図１は、ヨウ素担持素材の構造を示す図である。ヨウ素担持素材は、繊維や活性炭など吸着性のある素材を担体として、担体にヨウ素（Ｉ２）を水相（液相）又は気相で添着することにより、（元素状）ヨウ素を担持させた抗菌・抗ウイルス材である。
【００１９】
なお、繊維（布地、衣料全般）には、合成繊維（ナイロン、ポリウレタン等）、天然繊維（ウール、シルク、綿、麻、セルロースなど）、合成樹脂（ビニロン、ポリプロピレン、ポリウレタン、ポリエステル、アクリル、ナイロン等のプラスチック）、天然樹脂、合成ゴム（ニトリル等）、又は天然ゴムを含むものとする。また、吸着には、原子、イオン又は分子間に働くファンデルワールス力による物理吸着と、共有結合（化学結合）による化学吸着とを含む。
【００２０】
例えば、図１（ａ）に示すように、素材１００としてポリビニルアルコール（ＰＶＡ）を用い、ヨウ化物塩（ヨウ化カリウムやヨウ化ナトリウム等）水溶液に浸漬し、ホウ酸３００で処理した後に圧延して乾燥させると、ＰＶＡの結晶部分の表面と非晶部分の分子鎖１１０の間にヨウ素２００がポリヨウ化物イオン（Ｉ３−やＩ５−など）の状態で挟まれて、両端がホウ酸３００のテトラマー（４分子重合体）で閉じられ固定される。延伸方向に並んだＰＶＡ分子鎖間に吸着されたヨウ素２００が錯体を形成し、ポリヨウ素が並んだ状態で担持される。
【００２１】
また、図１（ｂ）に示すように、素材１００ａとしてナイロン６を用い、ヨウ化物塩水溶液に浸漬（水相処理）又はヨウ素ガスに曝露（気相処理）させると、ナイロン６の分子鎖１１０の間にヨウ素２００が吸着され、ポリヨウ素が配向した状態で担持される。ナイロンは、高分子構造の主鎖に窒素原子を含むポリアミド合成樹脂（繊維）であり、ナイロン６やナイロン６，６などがある。ナイロンにはアミド結合（カルボニル基と窒素との結合）が存在し、ポリヨウ素が求電子的に窒素原子の非共有電子対にイオン結合することにより、線状にポリヨウ素の錯体が形成される。
【００２２】
ヨウ素を担持させると、素材である繊維等が染色される。ポリヨウ化物イオンは、マイナスの電荷を帯びているため、ナイロン等のように素材がプラスの電荷を帯びていれば、ヨウ素を担持させた素材を水洗い等してもヨウ素は溶出しない。すなわち、染色が残っていればヨウ素は残存しており、抗菌・抗ウイルスの効果も残存する。
【００２３】
ポリウレタンは、ウレタン結合（アミンの窒素とカルボニル基の炭素の共有結合）を有する重合体である。ナイロンと同様に、窒素元素付近にポリヨウ素が線状に挟み込まれることで、ヨウ素が担持される。また、ウール（羊毛）も繊維の中に多くの窒素を含んでおり、ヨウ素を担持させることが可能である。なお、これらの繊維は、複数のものを混紡したものでも良いし、他の素材に静電植毛したものでも良い。
【００２４】
なお、綿（コットン）、絹（シルク）、アクリル、ポリエステル（ポリエチレンテレフタレート等）、レーヨンなど高分子構造の主鎖又は側鎖に酸素や水酸基を多く含むものは、ヨウ素が担持されにくく、水などに溶出しやすので、安定して保持されない。
【００２５】
ポリプロピレンは、結晶性プラスチックであるが、結晶化度が４０〜７０％であり、結晶化度が低ければ、ポリビニルアルコール（ビニロンの原料）と同様に、結晶部分と非晶部分の分子鎖の間にポリヨウ化物イオンを挟み込んで担持させることが可能である。
【００２６】
ヨウ素を素材に担持させる方法としては、水相処理と気相処理とがある。水相処理では、まず、ヨウ素単体（Ｉ２）をヨウ化カリウム（ＫＩ）水溶液又はヨウ化ナトリウム（ＮａＩ）水溶液に溶解して三ヨウ化物イオン（Ｉ３−）の状態にする。そこに素材を浸漬することで、素材にヨウ素が吸着され安定保持される。三ヨウ化物イオンは、ヨウ素単体とヨウ化物イオン（Ｉ−）により生成されたポリヨウ化物である。
【００２７】
また、気相処理では、ヨウ素に昇華性があることから、ヨウ素を気化させたヨウ素ガスを素材に吸着・吸蔵させる。ヨウ素ガスは、原子間の結合が比較的弱いことから、高温で解離して単原子分子となることもあり、元素状ヨウ素（Ｉ）の状態で素材に担持される。元素状ヨウ素は、ヨウ素単体に紫外線を照射する等によって生成されるラジカル（＊Ｉ）と同様であり、化学的活性度の高い状態である。元素状ヨウ素には、ヨウ素の単原子分子だけでなくヨウ素単体を含むものとする。
【００２８】
ポリヨウ素は、ファンデルワールス力（分子間力結合）により分子吸着（共有結合）される。さらに、元素状ヨウ素の場合、複数の単原子分子がネットワーク状にマルチボンド（多重結合）することにより物理的・化学的に強く結合される。そのため、元素状ヨウ素は、化学的な活性度を保ちながら、空気中に放出せず且つ水中にも溶出しない状態で、素材に長時間安定して担持される。
【００２９】
ヨウ素は、ヨウ素単体や元素状ヨウ素（＊Ｉ）の状態であれば殺菌力がかなり強いが、ヨウ素イオン（Ｉ−）の状態であると殺菌力が無くなる。また、三ヨウ化物イオン（Ｉ３−）やヨウ素酸イオン（ＩＯ３−）や過ヨウ素酸イオン（ＩＯ４−）等の状態であると殺菌力は保持されるが、水溶性であるため水に溶解して拡散すればその殺菌力は減損する。そのため、ヨウ素には、ヨウ素イオン（ヨウ化物イオン）、三ヨウ化物イオン及び（過）ヨウ素酸イオンの状態は含まないものとする。
【００３０】
ヨウ素は、電位が還元状態であると、ヨウ素イオンの状態になるため抗菌・抗ウイルスの効果がない。また、電位が極端な酸化状態であると、ヨウ素酸イオン等の状態になるため酸化力（抗菌・抗ウイルスの効果）は強いが、水溶性であるため効果が長く持続しない。ｐＨ（水素イオン濃度）が中性から酸性であれば元素状ヨウ素の状態が維持され、酸化力（抗菌・抗ウイルスの効果）もあり、水にも溶けにくいため効果が長く持続する。なお、ｐＨがアルカリ性になるとヨウ素酸イオン又はヨウ素イオンの状態になるため効果の持続性が期待できない。
【００３１】
抗菌・抗ウイルス材は、微生物類を不活化する。不活化は、微生物類を死滅させ、感染力を失わせることであり、具体的には、ヨウ素カチオンが生体内のタンパク質のアミノ酸残基であるシステインを酸化し、チロシンやヒスチジンをヨウ素化することでタンパク質を変質させる。なお、不活化には、滅菌（ウイルス）、殺菌（ウイルス）、消毒、除菌（ウイルス）又は抗菌（ウイルス）等することを含むものとする。
【００３２】
微生物類は、ウイルス、真菌（カビ類）及び細菌類などである。ウイルスは、（鳥）インフルエンザウイルス、ノロウイルス、エボラ出血熱ウイルス、口蹄疫ウイルス、ヒト免疫不全ウイルス（ＨＩＶ）等である。なお、ウイルスは定義上生物とは言えないが、微生物類に含まれるものとする。真菌（カビ）は、白癬菌などの菌類である。細菌類は、枯草菌や納豆菌など耐久性の高い芽胞菌や、結核菌や大腸菌やコレラ菌やサルモネラ菌などの一般細菌である。
【００３３】
例えば、消毒薬には、ほとんどの芽胞菌まで効果のある高水準消毒薬、結核菌とほとんどの真菌とウイルスにも効果がある中水準消毒薬、及びほとんどの一般細菌といくつかの真菌とウイルスに効果がある低水準消毒薬がある。消毒薬に対する抵抗性は、強い方から芽胞菌、ウイルス、結核菌、一般細菌の順である。ヨウ素は中水準消毒薬であり、ヨウ素に対して耐久性のある一部の芽胞菌などを除く微生物類に対して効果を有する。
【００３４】
ヨウ素担持素材にはヨウ素が安定的に保持されており、ヨウ素担持素材からヨウ素が放出又は溶出されないので、周囲にあるものには影響を与えることなく、ヨウ素担持素材に吸着された微生物類だけをヨウ素によって不活化させる。すなわち、人間や動物などの生体に対して非侵襲であり、微生物類を受動的に不活化する。
【実施例２】
【００３５】
次に、ヨウ素担持素材の抗菌性について説明する。図２は、ヨウ素担持素材の抗菌試験の結果を示す図である。図３は、ヨウ素担持素材の抗菌力の保持試験の結果を示す図である。図４は、ヨウ素担持素材の処理時間による保持試験の結果を示す図である。
【００３６】
図２（ａ）に示すように、サンプルとして、ナイロン、ウール（ケラチンを主成分とする天然繊維）、ポリプロピレン（軽量で強度が高く吸湿性が無い合成繊維）、ポリエステル（ＰＥＴ等の合成繊維）及びシルク（フィブロインを主成分とする天然繊維）の５種類の繊維を用いて、それぞれ乾式（気相）でヨウ素を担持させたもの（Ｉ２担持）及び乾式でヨウ素を担持させた後に一夜連続で水洗いしたもの（Ｉ２担持後水洗）について、抗菌性を試験した。
【００３７】
図２（ｂ）に示すように、標準寒天培地に大腸菌群を塗布し、その表面にサンプルを置いて３６℃で１８時間培養した後の大腸菌の増殖状態（阻止円の大きさ）を観察した。
【００３８】
ナイロン、ウール及びポリプロピレンに関しては、（Ｉ２担持）及び（Ｉ２担持後水洗）のいずれにおいても、阻止円が顕著に現れており、抗菌性が大きいことが分かる。また、ポリエステル及びシルクに関しては、（Ｉ２担持）及び（Ｉ２担持後水洗）のいずれにおいても、阻止円は認められず、抗菌性が無いことが分かる。
【００３９】
図３（ａ）に示すように、サンプルとして、１平方メートルあたり３０グラムのヨウ素を担持させたナイロン不織布（３０ｇ／ｍ２）と、１平方メートルあたり７０グラムのヨウ素を担持させたナイロン不織布（７０ｇ／ｍ２）を用いて、それぞれ気相でヨウ素を担持させた後に水洗いした。
【００４０】
ヨウ素を担持させることでナイロン不織布が着色され、ヨウ素が多く担持されている（７０ｇ／ｍ２）の方が（３０ｇ／ｍ２）よりも濃くなる。（３０ｇ／ｍ２）及び（７０ｇ／ｍ２）のいずれにおいても、水洗いすることで着色が薄くなるものの、ヨウ素は繊維の中に残存しており、抗菌力は保持されていることが分かる。
【００４１】
図３（ｂ）に示すように、サンプルとして、ヨウ素を担持させたナイロン布地（ナイロン）と、ヨウ素を担持させたウール布地（ウール）を用いて、それぞれ気相でヨウ素を担持させた後に水洗いした。
【００４２】
（ウール）では水洗いすることで着色が薄くなるものの、（ナイロン）及び（ウール）のいずれにおいても、ヨウ素は繊維の中に残存しており、抗菌力は保持されていることが分かる。
【００４３】
図３（ｃ）に示すように、サンプルとして、通気性フィルムを中間に入れて３層構造にしたポリプロピレン不織布を用いて、１６時間の気相処理でヨウ素を担持させて空気中に放置したもの（気相放置）、気相処理でヨウ素を担持させて水洗いしたもの（気相水洗）、４８時間の水相処理でヨウ素を担持させて空気中に放置したもの（水相放置）、及び水相処理でヨウ素を担持させて水洗いしたもの（水相水洗）を比較した。
【００４４】
（気相放置）、（気相水洗）、（水相放置）及び（水相水洗）のいずれにおいても、ヨウ素は繊維の中に残存しており、抗菌力は保持されていることが分かる。
【００４５】
図４（ａ）に示すように、サンプルとして、ナイロン、ナイロンとポリウレタン（ウレタン結合を有する合成繊維）を混紡したもの（ナイロン＋ポリウレタン）、及びウールを用いて、それぞれ６時間の気相処理でヨウ素を担持させ流水で水洗いして水中に４４時間放置した。
【００４６】
（ウール）では着色が薄くなるものの、（ナイロン）、（ナイロン＋ポリウレタン）及び（ウール）のいずれにおいても、ヨウ素は繊維の中に残存しており、抗菌力は保持されていることが分かる。
【００４７】
図４（ｂ）に示すように、ナイロンとポリウレタンを混紡したもの（ナイロン＋ポリウレタン）、及びウールを用いて、それぞれ７２時間の気相処理でヨウ素を担持させ流水で１時間水洗いした。
【００４８】
ヨウ素を添着する時間が長くなることで、ヨウ素による繊維の着色が濃くなる。（ナイロン＋ポリウレタン）及び（ウール）のいずれにおいても、ヨウ素は繊維の中に残存しており、抗菌力は保持されていることが分かる。
【００４９】
ヨウ素を添着したナイロン及び（ナイロン＋ポリウレタン）混紡品については、長時間流水中に晒しても、又はオートクレーブによって強く処理（加圧水蒸気雰囲気、１２１℃、３０分間）しても添着したヨウ素は保持され、それらの抗菌性は失われていない。
【実施例３】
【００５０】
次に、ヨウ素担持素材の抗ウイルス性について説明する。図５は、ヨウ素担持素材の抗ウイルス試験の条件を示す図である。図６は、ヨウ素担持素材の抗ウイルス試験の結果を示す図である。
【００５１】
図５に示すように、サンプルとして、（Ａ）ナイロンに１８時間の気相処理でヨウ素を担持させた布地、（Ｂ）ナイロンに１８時間の気相処理でヨウ素を担持させ流水で１時間水洗いした布地、（Ｃ）ナイロン（８３％）とポリウレタン（１７％）を混紡して気相処理でヨウ素を担持させた布地、（Ｄ）ナイロン（８３％）とポリウレタン（１７％）を混紡して気相処理でヨウ素を担持させ流水で１時間水洗いした布地、（Ｅ）ウールに１８時間の気相処理でヨウ素を担持させた布地、及び（Ｆ）ウールに１８時間の気相処理でヨウ素を担持させ流水で１時間水洗いした布地について、それぞれ１．５ｃｍ角に裁断したものを用いた。
【００５２】
使用ウイルスとして、鳥インフルエンザウイルスＡ／ｓｗａｎ／Ｓｈｉｍａｎｅ／４９９／８３（Ｈ５Ｎ３）株を用いた。このウイルスを１０日齢発育鶏卵の尿膜腔内に接種し、３５℃にて２日間培養した後、尿膜腔液を採取してウイルス液とし、５０％発育鶏卵感染価（ＥＩＤ５０）を算出して、ＰＢＳ（リン酸緩衝生理食塩水）にて約１０７．５ＥＩＤ５０／０．２ｍＬに調製した。
【００５３】
サンプル（Ａ）〜（Ｆ）について、それぞれ１．５ｃｍに裁断した布地０．４ｇをポリエチレン袋に入れ、ウイルス液２００μＬを布地上に接種して良く揉んで染み込ませ、室温にて１０分間反応させた。反応後、ＳＣＤＬＰ培地を加え、１０倍に希釈した。ＰＢＳにて１０倍段階希釈し、希釈段階ごとに３個の１０日齢発育鶏卵尿膜腔内に０．２ｍＬずつ接種し、３５℃で２日間培養した。培養後、一夜冷暗室に置いてから尿膜腔液を採取し、０．５％鶏赤血球浮遊液と反応させ、赤血球の凝集によりウイルス増殖の有無を判定した。残存ウイルス価は、Ｒｅｅｄ  ａｎｄ  Ｍｕｅｎｃｈの方法によりＥＩＤ５０を算出した。
【００５４】
図６（ａ）に示すように、ヨウ素を担持させた各布地について鳥インフルエンザウイルスに対する不活化効果を調べた。気相処理した（Ａ）（Ｃ）（Ｅ）及び気相処理後に流水にて水洗いした（Ｂ）（Ｄ）（Ｆ）のいずれも、１０分間の反応で残存ウイルス力価を５０万分の１以下に減少させており、極めて高い不活化効果を示すことが確認された。
【００５５】
次に、図６（ｂ）に示すように、サンプル（Ｂ）（Ｄ）（Ｆ）について、ウイルス液量を２倍にして鳥インフルエンザウイルスに対する不活化効果を調べた。その結果、気相処理後に水洗いした（Ｂ）（Ｄ）（Ｆ）において、等倍量のウイルス液に対しても１０分間の反応で、鳥インフルエンザウイルスの残存力価を１００万分の１以下に減少させた。
【実施例４】
【００５６】
図７は、ヨウ素担持素材を静電植毛したときの抗菌試験の結果を示す図である。サンプルとして、紙にナイロンを静電植毛したもの（紙植毛）、スパンボンド不織布に０．８ｍｍの長さでナイロンを静電植毛したもの（スパンボンド植毛）、及び０．２ｍｍのＰＶＣ（ポリ塩化ビニル合成樹脂）にレーヨン（再生繊維）を静電植毛したもの（塩ビ植毛）を用いた。
【００５７】
標準寒天培地の固化後の表面に大腸菌液を塗布し、（シャーレ右上）２４時間の気相処理でヨウ素を担持させたもの（気相処理）、及び（シャーレ左下）気相処理でヨウ素を担持させた後に水洗いしたもの（気相処理後水洗）を置いて３７℃で１９時間培養したものについて、それぞれハロー（阻止円）試験により抗菌性を確認した。
【００５８】
図７に示すように、（紙植毛）及び（スパンボンド植毛）においては、（気相処理）及び（気相処理後水洗）のいずれにおいても阻止円が認められる。静電植毛したものは、極細の繊維が起毛していて表面積が多いため、強い抗菌効果がある。また、（塩ビ植毛）においては、（気相処理）では小さな阻止円が認められるが、（気相処理後水洗）では阻止円は認められない。
【実施例５】
【００５９】
次に、ヨウ素を担持させた樹脂の抗菌性について説明する。図８は、ヨウ素担持素材の抗菌活性値を示す図である。図９は、ヨウ素担持素材の処理の程度とその効果を示す図である。図１０は、ヨウ素担持素材を抗菌処理したゴム手袋を示す図である。
【００６０】
図８（ａ）に示すように、サンプルとして、（１）１ｍｍ厚のポリプロピレンに０．２ｍｍ厚のナイロン布地を付したもの（ナイロン／ＰＰ）、（２）０．４ｍｍ厚のポリスチレン（ＰＳ）、（３）０．３ｍｍ厚（縁は１．０ｍｍ厚）のケイ素合成樹脂（シリコーン）、（４）０．３ｍｍ厚の硬質ポリ塩化ビニル（硬質ＰＶＣ）、及び（４）０．２ｍｍ厚の軟質ポリ塩化ビニル（軟質ＰＶＣ）を用いた。
【００６１】
ＢＧＬＢ培地（ブリリアント・グリーン乳糖ブイヨン培地）に大腸菌を懸濁（１０５〜１０６ＣＦＵ／ｍＬ）させたものを菌液とする。抗菌加工（２４時間の気相処理でヨウ素を担持）及び無加工のサンプル（５ｃｍ×５ｃｍ）の表面に菌液を０．４ｍＬ接種した後、ポリエチレンフィルム（４ｃｍ×４ｃｍ）を被せて密着させ、シャーレに入れて３５℃で２２時間培養させた。培養後、１０ｍＬの滅菌生理食塩水で洗い出し、それを分取して寒天培地にて３５℃で１８時間培養した後、菌数を測定した。
【００６２】
なお、２４時間後の無加工サンプルの生菌数対数値をＵとし、２４時間後の抗菌加工サンプルの生菌数対数値をＡとしたとき、抗菌活性値（Ｒ）は、Ｒ＝Ｕ−Ａ≧２．０の式で算出される。
【００６３】
図８（ｂ）に示すように、（硬質ＰＶＣ）では抗菌加工しても抗菌活性値が２以下であり、抗菌性は低かったが、抗菌加工した（ＰＳ）、（シリコーン）及び（軟質ＰＶＣ）では抗菌活性値が２以上であり、抗菌性が高いことが分かった。
【００６４】
図９に示すように、ナイロン＋１７％ポリウレタン（混紡品）布地に対し、ヨウ素添着濃度を段階的（０〜５重量％）に変化させ添着させたサンプル品は、ヨウ素の添着率に応じて褐色の濃さに違いが見られる。その抗菌試験の結果、大腸菌生育阻止円を示したヨウ素添着率は、１．０重量％以上であり、添着率が多いほど生育阻止円が大きくなる傾向が見られた。
【００６５】
図１０に示すように、医療用ゴム手袋（天然ゴム）にヨウ素を担持させることで、抗菌・抗ウイルス機能を付与しても良い。ゴム手袋としては、天然ゴムラテックス、合成ゴムラテックス（ニトリル合成ゴム等）、又はポリ塩化ビニル等が使用される。なお、ラテックスは、樹脂や天然ゴム等を含むエマルジョン（乳濁液）である。
【００６６】
従来のゴム手袋では、二酸化チタン（光触媒）、トリクロサン、塩化ベンザルコニウム、銀塩などの抗菌剤の溶液中に浸漬して表面を被覆することで、一部が染み込んで抗菌性を発揮していたが、抗菌・抗ウイルスの効果が低い。
【００６７】
ゴム手袋のうち抗菌・抗ウイルス機能を付与したい部分を、三ヨウ化ナトリウム（ＮａＩ３）などのヨウ素溶液中に浸漬、又はヨウ素ガスに曝露することで、強い抗菌・抗ウイルス効果が発揮される。
【００６８】
本発明によれば、ヨウ素が繊維等の素材の中に強く保持されており、空気中に放出又は水中に溶出することなく、周囲の微生物類を吸着するので、生体に対して非侵襲で長期間に渡り微生物類を殺菌・不活化することができる。
【００６９】
以上、本発明の実施例を述べたが、これらに限定されるものではない。本発明であるヨウ素担持素材は、感染症対策防護服、スポーツウェア、一般衣料・衣服、靴下、エスカレータのハンドレール、手摺り、電車吊り革、座席シート、飛行機の床面、日用品・公共用品（スリッパ、トイレの座面カバー、ゲーム機やＡＴＭなどのタッチパネル、パソコンのキーボード）、医療・介護用品（手術着、手術用具、床擦れ防止のためのベッドシーツ）、農業用シートなどに利用することができる。
【符号の説明】
【００７０】
１００：素材
１１０：分子鎖
２００：ヨウ素
３００：ホウ酸
【図１】
2020125560.tif 000003
【図２】
2020125560.tif 000004
【図３】
2020125560.tif 000005
【図４】
2020125560.tif 000006
【図５】
2020125560.tif 000007
【図６】
2020125560.tif 000008
【図７】
2020125560.tif 000009
【図８】
2020125560.tif 000010
【図９】
2020125560.tif 000011
【図１０】
2020125560.tif 000012